ЭТИЛЕН/АЛЬФА-ОЛЕФИНОВЫЙ ИНТЕРПОЛИМЕР, ПОДХОДЯЩИЙ ДЛЯ ПРИМЕНЕНИЯ В ОБЛАСТИ УСАДОЧНЫХ ПЛЕНОК, И ИЗГОТОВЛЕННЫЕ ИЗ НЕГО ИЗДЕЛИЯ

3
1. Этилен/альфа-олефиновый интерполимер, где этилен/альфа-олефиновый интерполимер имеет ИРРК (CDBI) меньше чем 60% и где указанный этилен/альфа-олефиновый интерполимер содержит, по меньшей мере, две фракции при кросс-фракционировании этилен/альфа-олефинового интерполимера, элюирующие от 85 до 90°С и от 90 до 95°С, имеющие массовое соотношение фракций >0,68 и степень молекулярно-массовой однородности больше чем 0,65; где массовое соотношение фракций представляет собой отношение массы полимера в каждой фракции, поделенной на массу полимера, элюирующего между 95 и 100°С, а степень молекулярно-массовой однородности представляет собой отношение средневесовой молекулярной массы полимера во фракции, поделенной на средневесовую молекулярную массу полимера, элюирующего между 95 и 100°С; и где указанный этилен/альфа-олефиновый интерполимер имеет плотность в интервале от 0,920 до 0,940 г/см.
ν
hc
ν
hc
ν
hc
p
2. Интерполимер по п.1, где этилен/альфа-олефиновый интерполимер имеет среднее значение М и точку минимума температуры между низкокристаллической фракцией и высококристаллической фракцией, T, такие, что среднее значение М для фракции выше T из ATREF, поделенное на среднее значение М всего этилен/альфа-олефинового интерполимера из ATREF (M/M) составляет менее чем 1,3.
3
3. Интерполимер по п. 1, где указанный этилен/альфа-олефиновый интерполимер имеет плотность в интервале от 0,923 до 0,935 г/см.
4. Интерполимер по п.1, где указанный этилен/альфа-олефиновый интерполимер имеет индекс расплава в интервале от 0,1 до 3 г/10 минут.
5. Интерполимер по п. 1, где указанный этилен/альфа-олефиновый интерполимер имеет индекс расплава в интервале от 0,1 до 1,5 г/10 минут.
6. Интерполимер по п. 1, где указанный этилен/альфа-олефиновый интерполимер является гетерогенно разветвленным.
7. Интерполимер по п. 1, где указанный этилен/альфа-олефиновый интерполимер имеет ИРРК меньше чем 55%.
8. Интерполимер по п. 1, где указанный этилен/альфа-олефиновый интерполимер имеет длинноцепочечные разветвления меньше чем 1 на 1000 С-атомов.
w
n
9. Интерполимер по п. 1, где указанный этилен/альфа-олефиновый интерполимер имеет молекулярно-массовое распределение, M/M, меньше чем приблизительно 5.
10. Интерполимер по п.1, где сумма масс всех трех фракций полимера, элюирующих между 85 и 100°С, составляет больше чем 60% масс. этилен/альфа-олефинового интерполимера.
w
11. Интерполимер по п.1, где средневесовая M этилен/альфа-олефинового интерполимера составляет больше чем 125000 г/моль.
10
2
12. Интерполимер по п.1, где индекс текучести расплава I/I этилен/альфа-олефинового интерполимера составляет меньше чем 7,8.
13. Интерполимер по п.1, где отношение [вязкость при 0,1 рад/сек]/[вязкость при 100 рад/сек] этилен/альфа-олефинового интерполимера, измеренных при 190°С, составляет меньше чем 6.
3
14. Способ получения этилен/альфа-олефинового интерполимера по любому из пп. 1-13, включающий стадии контактирования этилена, по меньшей мере, с одним альфа-олефином при подходящих условиях полимеризации с помощью многокомпонентной каталитической композиции с образованием этилен/альфа-олефинового интерполимера, где этилен/альфа-олефиновый интерполимер имеет ИРРК (CDBI) меньше чем 60% и где указанный этилен/альфа-олефиновый интерполимер содержит, по меньшей мере, две фракции при кросс-фракционировании этилен/альфа-олефинового интерполимера, элюирующие от 85 до 90°С и от 90 до 95°С, имеющие массовое соотношение фракций >0,68 и степень молекулярно-массовой однородности больше чем 0,65; где массовое соотношение фракций представляет собой отношение массы полимера в каждой фракции, поделенной на массу полимера, элюирующего между 95 и 100°С, а степень молекулярно-массовой однородности представляет собой отношение средневесовой молекулярной массы полимера во фракции, поделенной на средневесовую молекулярную массу полимера, элюирующего между 95 и 100°С; и где указанный этилен/альфа-олефиновый интерполимер имеет плотность в интервале от 0,920 до 0,940 г/см.
15. Способ по п. 14, где указанная композиция катализатора содержит продукт реакции:
(А) галогенида магния, полученного контактированием:
(1) по меньшей мере одного растворимого в углеводороде магниевого компонента, представленного общей формулой R”R'Mg.xAlR'3, где каждый из заместителей R” и R' представляет собой алкильные группы; и
(2) по меньшей мере одного источника неметаллического или металлического галогенида
при таких условиях, чтобы реакционная температура не превышала приблизительно 60°С;
y
y-x
(В) по меньшей мере одного соединения переходного металла, представленного формулой Tm(OR)X, где Tm представляет собой металл групп IVB, VB, VIB, VIIB или VIII Периодической таблицы; R представляет собой гидрокарбильную группу, имеющую от 1 и приблизительно до 20, например, от 1 и приблизительно до 10 атомов углерода; Х представляет собой галогенид; y и x представляют собой целые числа, а их сумма равна 4; и
(С) источника дополнительного галогенида, обеспечивающего избыток соотношения Х:Mg.
3
16. Пленка, содержащая этилен/альфа-олефиновый интерполимер, где этилен/альфа-олефиновый интерполимер имеет ИРРК (CDBI) меньше чем 60% и где указанный этилен/альфа-олефиновый интерполимер содержит, по меньшей мере, две фракции при кросс-фракционировании этилен/альфа-олефинового интерполимера, элюирующие от 85 до 90°С и от 90 до 95°С, имеющие массовое соотношение фракций >0,68 и степень молекулярно-массовой однородности больше чем 0,65; где массовое соотношение фракций представляет собой отношение массы полимера в каждой фракции, поделенной на массу полимера, элюирующего между 95 и 100°С, а степень молекулярно-массовой однородности представляет собой отношение средневесовой молекулярной массы полимера во фракции, поделенной на средневесовую молекулярную массу полимера, элюирующего между 95 и 100°С; и где указанный этилен/альфа-олефиновый интерполимер имеет плотность в интервале от 0,920 до 0,940 г/см.
3
17. Пленка, содержащая: (а) этилен/альфа-олефиновый интерполимер, где этилен/альфа-олефиновый интерполимер имеет ИРРК (CDBI) меньше чем 60% и где указанный этилен/альфа-олефиновый интерполимер содержит, по меньшей мере, две фракции при кросс-фракционировании этилен/альфа-олефинового интерполимера, элюирующие от 85 до 90°С и от 90 до 95°С, имеющие массовое соотношение фракций >0,68 и степень молекулярно-массовой однородности больше чем 0,65; где массовое соотношение фракций представляет собой отношение массы полимера в каждой фракции, поделенной на массу полимера, элюирующего между 95 и 100°С, а степень молекулярно-массовой однородности представляет собой отношение средневесовой молекулярной массы полимера во фракции, поделенной на средневесовую молекулярную массу полимера, элюирующего между 95 и 100°С; и где указанный этилен/альфа-олефиновый интерполимер имеет плотность в интервале от 0,920 до 0,940 г/см; и (b) один или несколько ПЭНП.
3
18. Пленка по п. 16 или 17, где указанная пленка имеет усадочное напряжение в продольном направлении больше чем 25 сН, мутность меньше чем 10% и стойкость к прокалыванию больше чем 170 фут-фунт/куб.дюйм (143 см-кг/см).
19. Пленка по п. 16 или 17, где указанная пленка имеет блеск больше чем 65% и стойкость к мгновенному удару больше чем 250 г.
20. Композиция, содержащая:
меньше чем 100% масс. этилен/альфа-олефинового интерполимера по п. 1;
больше чем или 10% масс. композиции полиэтилена низкой плотности.